Brevet FR2775606A1 — publié le 19990910

MOUSSE DE DECONTAMINATION COMPRENANT UN AGENT OXYDANT TEL QUE LE CERIUM (IV) DESCRIPTION Domaine technique La présente invention concerne des mousse de décontamination, utilisables pour la décontamination d'équipements industriels de grand volume, notamment d'installations nucléaires. Elle s'applique en particulier à la décontamination d'équipements métalliques, par exemple en acier inoxydable, pour lesquels il est intéressant de réaliser une attaque chimique de la surface métallique afin de dissoudre superficiellement le matériau et d'entrainer la contamination fixée dans celui-ci. Etat de la technique antérieur. Les mousses de décontamination sont des microdispersions ou émulsions gaz-liquides constituées: - d'une phase liquide formant le milieu de dispersion, qui renferme le ou les réactifs de décontamination et le ou les additifs nécessaire pour former la mousse, et - d'une phase gazeuse constituant la phase dispersée qui est généralement formée d'air, d'azote ou d'un gaz neutre. Dans une telle mousse, le volume de la phase liquide peut être faible car la mousse contient généralement 5 à 50 fois plus de gaz que de liquide. En conséquence, les effluents actifs liquides provenant de la décontamination au moyen d'une mousse sont sensiblement réduits. Le document EP-A-0 526 305 décrit une mousse de décontamination dans laquelle la phase liquide comprend au moins un réactif de décontamination et deux agents tensioactifs pour favoriser la formation de la mousse. Les réactifs de décontamination peuvent être constitués par de l'acide sulfurique, de l'acide phosphorique et du cérium (IV). Dans cette mousse, le cérium (IV) joue le rôle d'agent oxydant puissant, ce qui permet dans le cas de la décontamination d'équipements en acier inoxydable, d'assurer une attaque chimique de la surface de l'acier afin de dissoudre superficiellement celui-ci et d'éliminer la contamination fixée. Cependant, dans de telles compositions de mousse, la présence d'un agent oxydant puissant tel que le cérium (IV), conduit généralement à l'oxydation du ou des tensioactif(s) organique(s) utilisés qui comportent généralement des fonctions oxydables telles que - COOH et -OH. De ce fait, la quantité de réactif disponible pour l'attaque de la surface métallique s'en trouve considérablement réduite. Ainsi, dans le cas d'une mousse conforme à l'exemple 3 du document EP-A- 0 526 305, la cinétique de réduction de la solution acide contenant le cérium (IV) est de quelques minutes, ce qui est largement insuffisant pour réaliser une opération de décontamination. La présente invention a précisément pour objet une composition de mousse contenant un agent oxydant, qui permet d'éviter cet inconvénient grâce à l'utilisation d'un tensioactif approprié. Exposé de l'invention Selon l'invention, la mousse de décontamination comprend: a) une phase liquide constituée par une solution aqueuse comprenant: - au moins un acide inorganique, - au moins un agent oxydant, et - un tensioactif comprenant au moins un oxyde d'amine; et b) une phase gazeuse dispersée dans la phase liquide. Dans cette mousse, l'utilisation d'un tensioactif constitué par au moins un oxyde d'amine permet d'éviter la réduction de l'agent oxydant et d'obtenir ainsi une mousse de décontamination présentant une tenue chimique significative et compatible avec la durée d'une opération de décontamination, qui est généralement de 1 à 10 heures. Les oxydes d'amines utilisés dans l'invention peuvent répondre à la formule suivante: I R1 R2 - N - o I R3 dans laquelle R1, R2 et R3 qui peuvent être identiques ou différents, sont des groupes hydrocarbonés de 1 à atomes de carbone, éventuellement substitués, l'un au moins des R1, R2 et R3 étant un groupe hydrocarboné d'au moins 8 atomes de carbone, pour que l'oxyde d'amine puisse jouer le rôle de tensioactif. Les groupes hydrocarbonés utilisés pour Rl, R2 et R3 peuvent être des groupes aliphatiques, linéaires ou ramifiés, saturés ou insaturés. A titre d'exemple de groupe saturés, on peut citer les groupes alkyle linéaires ou ramifiés. Les substituants utilisables dans les groupes hydrocarbonés peuvent être par exemple des atomes d'halogènes, des groupes amido, des hydroxydes, des esters,... Généralement, l'oxyde d'amine utilisé répond à la formule donnée ci-dessus dans laquelle R' et R3 sont des groupes alkyle inférieur de 1 à 4 atomes de carbone tels que les groupes méthyle, éthyle et propyle, et 2 est un groupe alkyle de 10 à 16 atomes de carbone. A titre d'exemple d'oxydes d'amine utilisables dans l'invention, on peut citer les produits commerciaux suivants: - Aromox fourni par la société AKZO NOBEL, et - Ninox fourni par la Société STEPAN. L'Aromox , ou cocodiméthylamine oxyde, est un mélange d'oxydes d'amines répondant à la formule(I) donnée ci-dessus avec R' et R3 représentant le groupe méthyle et R2 étant un groupe alkyle en C16, C14 ou C12. Dans le produit commercial, l'oxyde d'amine avec R3 en C12 prédomine devant l'oxyde d'amine o R3 est en C14, puis devant l'oxyde d'amine avec R3 en C16. Le Ninox , ou cocamidopropylamine oxyde, est également un mélange d'oxydes d'amines de formule (I) dans laquelle R1 représente le groupe propyle, R2 représente une chaine aliphatique et R3 est un groupe alkyle. On peut bien entendu utiliser dans l'invention un mélange de ces deux produits commerciaux. Dans la mousse de l'invention, l'agent oxydant peut être constitué par de l'argent (II), du cobalt (III), du permanganate de potassium ou du cérium (IV). De préférence, on utilise le cérium (IV). L'acide utilisé dans la phase liquide de la mousse peut être l'acide nitrique, l'acide sulfurique ou des mélanges de ceux-ci. De préférence, la concentration en acide de la solution aqueuse est de 0,3 N à 4 N. Elle est choisie en fonction du traitement de décontamination envisagé, et aussi du tensioactif utilisé pour qu'il reste soluble dans la solution aqueuse. Ainsi, dans le cas de l'Aromox , lorsqu'on utilise l'acide nitrique, la concentration en acide nitrique de la phase liquide est faible, par exemple de 0,3 à 2 mol/l, et de préférence de 0,3 à 0,35 mol/l, en raison des problèmes d'insolubilité partielle de cet oxyde d'amine en milieu nitrique. Une acidité trop faible, par exemple inférieure à 0,3 N, n'est pas souhaitable car elle conduit à l'insolubilisation du cérium. A l'inverse une acidité importante conduit à des cinétiques de solubilisation du cérium plus lentes et n'augmente pas par ailleurs l'efficacité du procédé de manière significative. Une acidité de l'ordre de 2N convient en particulier pour la décontamination de surfaces en acier inoxydables. Le cérium (IV) peut être présent dans la phase liquide de la mousse sous la forme de sulfate de cérium ou de nitrate double d'ammonium et de cérium. Lorsque l'acide inorganique est l'acide nitrique, on préfère ajouter le cérium à la phase liquide sous la forme de nitrate en électrogénérant celui-ci dans une cellule d'électrolyse à partir du nitrate de cérium (III). En effet, ceci permet d'éviter l'introduction dans la mousse d'ions sulfate ou ammonium qui pourraient être gênants. La concentration en cérium (IV) de la phase liquide de la mousse est avantageusement de 0,01 à 0,2 mol/l. La valeur optimale se situe autour de 0,05 mol/l. Dans la phase liquide de la mousse, la concentration totale en tensioactif à base d'oxyde d'amine se situe généralement dans la gamme de 5 à g/l. Cette concentration est choisie en fonction de l'oxyde d'amine utilisé. Ainsi, dans le cas o l'oxyde d'amine est l'Aromox , on utilise avantageusement une concentration en Aromox d'environ 10 à 40 g/l, et de préférence de à 30 g/l. Dans le cas du Ninox , on peut également utiliser des concentrations de 10 à 40 g/l, mais de préférence de 20 à 30 g/l. Le Ninox conduit à des mousses plus sèches et plus stables ayant donc une durée de vie plus longue tandis que l'Aromox a tendance à humidifier la mousse et à diminuer sa stabilité. Lorsque le tensioactif est constitué par un mélange d'oxydes d'amines, on choisit une concentration adaptée en fonction des proportions des oxydes d'amines dans le mélange. A titre d'exemples, on donne ci-après les formulations de trois solutions aqueuse destinées à former la phase liquide de mousses conformes à l'invention. 1. Solution aqueuse comprenant: - 0,3 à 2 mol/1 de HNO3, - 0,01 à 0,1 mol/l de cérium (IV), et - 25 à 30 g/1 d'oxyde de cocodiméthylamine. 2. Solution aqueuse comprenant: - 0,2 à 3 mol/1 de H2S04, - 0,01 à 0,2 mol/1 de cérium (IV), et - 25 à 30 g/1 d'oxyde de cocodiméthylamine. 3. Solution aqueuse comprenant: - 0,3 à 2 mol/1 de HNO3, - 0,01 à 0,1 mol/1 de cérium (IV), et - 20 à 30 g/1 d'oxyde de cocamidopropylamine. Pour préparer la phase liquide de la mousse, on peut opérer de la façon suivante. On introduit tout d'abord le ou les acides dans une cuve agitée, puis on ajoute le cérium (IV) sous la forme de sulfate de cérium, de nitrate double de cérium et d'ammonium ou de cérium (IV) électrogénéré à partir de nitrate de cérium (III), et on ajoute en dernier le ou les tensioactifs à base d'oxyde d'amine. Cet ordre d'introduction est choisi pour faciliter la solubilisation du cérium (IV) car celle-ci diminue en présence des tensioactifs. Après avoir préparé la phase liquide, on utilise une technique classique pour préparer la mousse. Ceci peut être effectué en utilisant un générateur de mousse dans lequel on fait passer la phase gazeuse sous pression dans un diffuseur mis au sein de la phase liquide introduite dans le générateur. La dimension des bulles de gaz est fonction du débit de phase gazeuse, de sa répartition à travers les pores de la plaque frittée constituant le diffuseur et surtout de la perte de charge provoquée par le garnissage poreux. Avec un tel générateur de mousse, on règle la teneur en gaz de la mousse en choisissant de façon appropriée les débits et les pressions d'introduction de la phase liquide et de la phase gazeuse dans le générateur. La phase gazeuse peut être un gaz ou un mélange de gaz, par exemple l'oxygène, le dioxyde d'azote, l'argon et le plus souvent l'air. Les débits de gaz et de liquide sont choisis de façon à obtenir une mousse dont le foisonnement se situe dans la gamme allant de 5 à 40 et, de préférence, de 10 à 20. On rappelle que le foisonnement d'une mousse est définie par la relation suivante: F= Vgaz +Vliquide Vmousse Vliquide Vliquide dans laquelle V représente le volume du gaz (Vgaz), du liquide (Vliq) ou de la mousse (Vmousse) En utilisant un foisonnement de 10 à 20, on obtient une humidité suffisante de la mousse, qui permet ainsi un renouvellement efficace des réactifs au niveau de la paroi à décontaminer. Les mousses de l'invention peuvent être utilisées dans une gamme de températures allant de 15 à C. A température élevée, on accélère la cinétique d'attaque de la surface métallique à décontaminer, mais dans le même temps la réduction du cérium (IV) en cérium (III) par les tensioactifs est favorisée. Les mousses obtenues sont de qualités moindre car plus sèches et moins stables. Si la température est trop faible, les cinétiques d'attaque chimique de la surface à décontaminer seront lentes. Pour une utilisation optimale des mousses au cérium (IV), la température doit se situer dans la gamme allant de 20 à 50 C. Pour réaliser la décontamination d'objets au moyen des mousses de l'invention, on peut utiliser l'installation décrite dans le document EP-A-0 526 305. Par ailleurs, les mousses de l'invention peuvent être déstabilisées par des moyens mécaniques, par exemple par des ultrasons, afin de séparer rapidement la phase liquide de la mousse en fin d'opération. D'autres caractéristiques et avantages de l'invention apparaîtront mieux à la lecture de la description qui suit d'exemples de réalisation donnés bien entendu à titre illustratif et non limitatif. Exposé détaillé des modes de réalisation Dans les exemples qui suivent, on utilise comme tensioactifs les produits commerciaux Aromox et Ninox décrits précédemment. Des essais préliminaires de tenue au cérium (IV) de ces tensioactifs ont été effectués en utilisant une solution d'acide nitrique 1M contenant 0,03 mol/1 de cérium (IV) et une proportion massique d'Aromox de 2,8 à 3 % ou de Ninox de 2,5 à 3 %. Dans le tableau 1 qui suit on a indiqué la proportion molaire de cérium (IV) non consommé après 24 heures en présence d'un excès de ces tensioactifs, ainsi que l'aspect de la phase liquide. Tableau 1 Oxyde Proportion Teneur en cérium (IV) Aspect de la phase liquide. d'amine massique après 24 h. Aromox 3 % 77 % Diphasique Ninox 3 % 63 % Solubilité partielle. On remarque ainsi que la tenue au cérium (IV) après 24 heures est très bonne puisque dans le cas de l'Aromox , il reste 77 % en mol de cérium (IV) et dans le cas du Ninox , il reste 63 % en mol de cérium (IV). Exemple 1 Dans cet exemple, on prépare une phase liquide de mousse, formée d'une solution aqueuse de cérium (IV) et d'Aromox contenant 1 mol/l d'acide nitrique, 2,8 % en poids d'Aromox et 0,03 mol/l de cérium (IV), puis on détermine l'évolution de la concentration en cérium (IV) de cette solution en fonction du temps. Les résultats obtenus sont donnés dans le tableau 2 qui suit. Tableau 2 Temps Concentration en cérium (IV) % de cérium (IV) (h) (mol.l1) restant 0 0,03 100 12 0,027 90 24 0,023 77 36 0,019 63 48 0,016 53 Au vu de ces résultats, on constate que la concentration en cérium (IV) de la solution reste importante même après 48 heures. Exemple 2 Dans cet exemple, on prépare une phase liquide de mousse, constituée par une solution d'acide sulfurique à 1 mol/l comprenant 0,06 mol/1 de cérium (IV) et de 2,8 % en poids d'Aromox . On teste également l'évolution de cette phase liquide en fonction du temps. Les résultats obtenus sont donnés dans le tableau 3. Tableau 3 Temps Concentration en cérium (IV) (mol.l1l) % de cérium (IV) (h) restant 0 0,06 100 68 0,051 [ 85 On remarque ainsi qu'après 68 heures, le pourcentage de cérium restant dans la phase liquide est de 85 %. Cette phase liquide est donc très stable. Exemple 3 Dans cet exemple, on prépare une phase liquide de mousse constituée par une solution d'acide nitrique à 1 mol/l comprenant 0,03 mol/1 de cérium (IV) et 2,5 % en poids de tensioactif constitué par le Ninox . On détermine comme dans l'exemple 1 l'évolution de la concentration en cérium de la solution en fonction du temps. Les résultats obtenus sont donnés dans le tableau 4. Tableau 4 Temps Concentration en cérium (IV) (mol.l') % de cérium (IV) (min) restant 0 0,03 100 0,023 77 0,017 57 0,014 47 Les résultats du tableau 4 montrent qu'un milieu nitrique le Ninox est moins efficace que l'Aromox , le pourcentage de cérium (IV) restant après 1 h.30 min. étant seulement de 47 %. Exemple 4 Dans cet exemple, on prépare 5 mousses conformes à l'invention, en utilisant les quantités d'acide (acide nitrique ou acide sulfurique), de cérium (IV) et d'oxyde d'amine (Aromox ou Ninox ) mentionnées dans le tableau 5. Pour la fabrication de la mousse, on utilise un générateur de mousse alimenté en liquide au débit donné dans le tableau 5 et une phase gazeuse constituée par de l'air introduite au débit indiqué dans le tableau 5. La vitesse de génération de la mousse, le foisonnement de la mousse obtenue et le drainage haut et bas de la mousse d'une colonne verticale d'un mètre de haut et de 0,20 mètre de diamètre sont donnés également dans le tableau 5. Le taux de drainage qualifie la proportion de liquide présente dans la mousse au niveau haut et au niveau bas. Il est défini comme le rapport du débit de liquide en paroi sur le débit liquide introduit à l'entrée, en bas de la colonne verticale, multiplié par 100. L'essai est réalisé à 20 + 2 C. Les résultats obtenus sont donnés dans le tableau 5. Tableau 5 MOUSSE MOUSSE MOUSSE MOUSSE MOUSSE CERIUM 1 CERIUM 2 CERIUM 3 CERIUM 4 CERIUM 5 Composition tensioactifs Aromox Ninox Aromox Aromox Aromox (% massique) 2,8 % 2,5 % 2,8 % 2,8 % 2,8 % Composition HN03 HO3: H2SO04: H2SO4 H2SO4: réactifs 0,35 mol.l 1 0,35 mol.1 1 mol.l 1 mol.ll 1 mol.1l (moI.) CeIV: Ce IV: Ce IV: Ce IV Ce IV: 0,03 mol.l' 0,03 mol.l' 0,03 mol.1' 0,03 mol.1- 0,12 mol.l' Débit liquide (10. m3 s) * 5 5 5 3,33 3,83 Débit d'air (m3.s % 13 % 13 % 16,5 14 % 16 % du débit liquide total Drainage bas % 20 % 23 % 29,5 % 25 % 26 % du débit liquide total Les résultats du tableau 5 montrent qu'en milieu acide sulfurique avec l'Aromox , on obtient des mousses d'excellente qualité, ce qui se traduit par une vitesse de génération élevée et un taux de drainage en partie haute également élevé, de l'ordre de 15 %. Avec de telles mousses, le cérium (IV) est de préférence introduit sous forme de sulfate, on peut l'introduire en une seule fois ou l'ajouter progressivement sous forme d'ajouts dosés. On préfère ne pas dépasser une concentration molaire en cérium (IV) de 0,15 mol/l. En milieu nitrique, le fonctionnent est meilleur avec le Ninox , mais compte tenu de sa tenue chimique plus faible vis-à-vis du cérium (IV), l'Aromox peut être préféré pour des applications de longue durée. Avec l'Aromox , on emploiera toutefois de préférence des solutions nitriques de concentration de l'ordre de 0,35 mol/l et une concentration en cérium (IV) inférieure à 0,03 mol/l en raison des problèmes d'insolubilité partielle de l'Aromox en milieu nitrique. Dans le tableau 6, on a donné à titre comparatif les résultats obtenus avec des mousses de références telles que celles décrites dans EP-A-0 526 805. Ces mousses ont les compositions données dans le tableau 6 et elles ont été préparées comme celles du tableau 5 en utilisant les débits de liquide et les débits d'air donnés dans le tableau 6. Dans ces mousses de référence, on a utilisé deux tensioactifs constitués par les produits vendus sous la marque Oramix par la Société Seppic, et le produit Amonyl commercialisé également par la Société Seppic. L'Amonyl est une sulfobétaine répondant à la formule suivante: CH3 I R1 CO NH- (CH2)3 N±CH2- CHOH CH2X CH3 dans laquelle R' est un groupe alkyle et X représente COO ou S0-3. L'Oramix est un éther alkylique d'oligosaccharide répondant à la formule suivante: CH2OH CH2OH o OH O-R2 OH OH dans laquelle n est un entier de 1 à 5 et R2 est un groupe alkyle en Ca à Clo. Dans les mousses de référence, on utilise comme réactif la soude, ou un mélange d'acide sulfurique et de sulfate de sodium, ou un mélange d'acide sulfurique et d'acide nitrique. On ajoute de plus du méthyl-4 pentanol-2 comme agent de déstabilisation de la mousse. Une comparaison des tableaux 5 et 6 montre que les mousses obtenues conformément à l'invention présentent des caractéristiques équivalentes ou même supérieures à celles des mousses de référence. Tableau 6 Mousse Mousse Mousse Réf. 1 Réf. 2 Réf. 3 Oramix 1) 0,4% Oramix 1) 0,8 % Oramix 1) 0,8 % Amonyl 2) 0,3 % Amonyl 2) 0,3 % Amonyl 2) 0,3 % Méthyl-4 Méthyl-4 Méthyl-4 Pentanol-2 0,3 % Pentanol-2 0,3 % Pentanol-2 0,3 % H2SO4: H2SO4: NaOH: 0,02 mol.1l 1,5 mol.1l 2 mol.1l Na2SO4 HNO3 0,48 mol.l'l 0,09 mol.1l' 2,94 3,83 3,83 33,89 50 50 12,5 14 14 39 14,3 % 12 % 14,9 14, 3 12 % 11,7 % 23,7 % 11% 1) Oramix = éther alkylique d'oligosaccharide (voir EP-A-0 526 305) 2) Amonyl = sulfobétaine (voir EP-A 0 526 305) Exemple 5 Dans cet exemple, on vérifie l'intérêt de mélanger les deux tensioactifs Ninox et Aromox pour obtenir une mousse conforme à l'invention. Dans ce but, on utilise une solution nitrique à 1 mol/l avec des proportions variables des deux tensioactifs, et on prépare 5 1 de la mousse dans les conditions suivantes: - débit de liquide 5 m3.s-1 - débit d'air: 50 m3.s On mesure ensuite le volume de la colonne de laboratoire remplie par la mousse pour chaque cas. Les résultats obtenus sont donnés dans le tableau 7. Tableau 7 Fraction Fraction massique massique Observations % Ninox % Aromox 0,1 1,44 remplissage maximal de la colonne: partir des deux tensioactifs. Exemples 6 à 10 Dans cet exemple, on utilise des mousses au cérium ayant les caractéristiques données dans le tableau 8, pour décontaminer par érosion superficielle une plaque en acier inoxydable de type 304 L en utilisant les débits de liquide et les débits d'air mentionnés dans le tableau 8 pour la préparation de la mousse, et en mettant en contact la plaque d'acier inoxydable avec la mousse pendant les durées indiquées dans le tableau 8. Les résultats obtenus, c'est-à-dire l'érosion totale et la vitesse d'érosion moyenne de la plaque d'acier inoxydable sont évaluées à partir de la perte de masse de la plaque. Ces résultats sont donnés dans le tableau 8. Tableau 8 Ex 6 7 8 9 10 Tensioactifs (% massique). Aromox Ninox Aromox Aromox Aromox 2,8 % 2,5 % 2,8 % 2,8 % 2,8 % HNO3 HNO3: H2SO4 H2SO4: H2SO4 Composition 0,35 mol. 1 mol.l' 1 mol.l'l 1 mol.l' 1 mol.' réactifs Ce IV: Ce IV Ce IV: Ce IV: (mol.1l) Ce IV 0,03 mol.1-i 0,03 mol.l' 0,06 mol.'l 0,12 mol.1' 0,03 mol.1. [ Débit liquide 5 5 3,33 3,33 3,83 (10 m.s) Débit d'air 50 50 44 44 50 3 1I (m.s.)t Foisonnement 11 11 14,3 14,3 14 Durée de l'essai9000 7200 7200 7200 7200 (s)i Erosion totale 0, 16 0,01 0,12 0,16 0,36 (m) Vitesse d'érosion0,064 0, 005 0,06 0,08 0,18 moyenne l l (/m.h'l) I I l Les résultats d'érosion du tableau 8 sont comparables à ce qui est observé lorsqu'on remplace la mousse par une phase liquide ayant la composition de la phase liquide de la mousse sans tensioactifs, pour une température du même ordre de grandeur (20 + 2 C). Ceci démontre l'efficacité des mousses de l'invention. Référence citée EP-A- O 526 305. REVENDICATIONS 1. Mousse de décontamination comprenant: a) une phase liquide constituée par une solution aqueuse comprenant: - au moins un acide inorganique, - au moins un agent oxydant, et - un tensioactif comprenant au moins un oxyde d'amine; et b) une phase gazeuse dispersée dans la phase liquide. 2. Mousse selon la revendication 1, dans laquelle l'acide inorganique est choisi parmi HNO3, H2S04 et leurs mélanges. 3. Mousse selon la revendication 2, dans laquelle la concentration en acide de la solution aqueuse est de 0,3 N à 4 N. 4. Mousse selon l'une quelconque des revendications 1 à 3, dans laquelle l'agent oxydant est le cérium (IV). 5. Mousse selon la revendication 4, dans laquelle la concentration en cérium (IV) de la solution aqueuse est de 0,01 à 0,2 mol/l. 6. Mousse selon l'une quelconque des revendications 1 à 5, dans laquelle l'oxyde d'amine répond à la formule: RI R2 - N -- o R3 dans laquelle R, R2et R3 qui peuvent être identiques ou différents, sont des groupes hydrocarbonés de 1 à atomes de carbone, éventuellement substitués, l'un au moins des R', R2 et R3 étant un groupe hydrocarboné d'au moins 8 atomes de carbone. 7. Mousse selon la revendication 6, dans laquelle la concentration en oxyde d'amine de la solution aqueuse est de 5 à 50 g/l. 8. Mousse selon l'une quelconque des revendications 1 à 5, dans laquelle l'oxyde d'amine est l'oxyde de cocodiméthylamine. 9. Mousse selon la revendication 8, dans laquelle la concentration en oxyde d'amine de la solution aqueuse est d'environ 10 à 40 g/l. 10. Mousse selon l'une quelconque des revendications 1 à 5, dans laquelle l'oxyde d'amine est l'oxyde de cocamidopropylamine. 11. Mousse selon la revendication 10, dans laquelle la concentration en oxyde d'amine de la solution aqueuse est de 10 à 40 g/l. 12. Mousse selon la revendication 1, dans laquelle la phase liquide est une solution aqueuse comprenant 0,3 à 2 mol/l de HNO3, 0,01 à 0,1 mol/l de cérium (IV) et 25 à 30 g/l d'oxyde de cocodiméthylamine. 13. Mousse selon la revendication 1, dans laquelle la phase liquide est une solution aqueuse comprenant 0,2 à 3 mol/l de H2SO4, 0,01 à 0, 2 mol/l de cérium (IV) et 25 à 30 g/l d'oxyde de cocodiméthylamine. 14. Mousse selon la revendication 1, dans laquelle la phase liquide est une solution aqueuse comprenant 0,3 à 2 mol/l de HNO3, 0,01 à 0,1 mol/l de cérium (IV) et 20 à 30 g/l d'oxyde de cocamidopropylamine. 15. Utilisation d'une mousse selon l'une quelconque des revendications 1 à 14, dans la gamme de température allant de 15 C à 65 C. 16. Utilisation d'une mousse selon l'une quelconque des revendications 1 à 15, pour la décontamination d'équipements métalliques.